(57)【要約】  ＴＩＧ溶接時のＡｒガスシールドを省略しても溶接部の耐食性、特にすきま腐食に対する耐食性が良好で、さらに溶接部強度に優れたフェライト系ステンレス鋼およびその構造体を提供する。  質量％で，所定の成分含有量を有するフェライト系ステンレス鋼において、通常の腐食環境下では下記１式を満足する成分系とすることにより耐腐食性を高めることができる。さらに厳しい腐食環境下では１式に規定する成分の関係だけでなく、溶接ビードの裏面露出幅をと鋼板板厚との関係が２式も満足することにより、すきま腐食に強い溶接構造体とすることができる。さらに溶接強度を向上させるためNbとＶの含有量が３式をも満足することにより、溶接強度の高い溶接構造体を得ることができる。Ｓｉ＋２．５Ａｌ＋３Ｔｉ≦１．５０  …（１式）０＜Ｗｂ／２ｔ≦１．５０  …（２式）（ｔ：被溶接材の板厚、Ｗｂ：裏面に露出したビード幅の長さ）Ｎｂ×Ｖ≧０．０１  …（３式）
2012133681.tif 000002
【特許請求の範囲】
【請求項１】
成分が質量％で，
Ｃ：０．００２〜０．０２０％，
Ｓｉ：０．０５〜０．３０％，
Ｍｎ：０．０１〜０．５０％，
Ｃｒ：１６．０〜２５．０％，
Ｍｏ：０．３０〜３．００％、
Ａｌ：０．００５〜０．１５０％，
Ｔｉ：０．０５〜０．３０％，
Ｎｂ：０．１０〜０．５０％，
Ｎ：０．００２〜０．０２５％，
Ｐ：０．０３５％以下，
Ｓ：０．０１００％以下
を含有し，残部がＦｅおよび不可避的不純物からなり、
かつＳｉ、Ａｌ、Ｔｉの含有量が1式を満足することを特徴とするフェライト系ステンレス鋼。
Ｓｉ＋２．５Ａｌ＋３Ｔｉ≦１．５０    …（１式）
但し、式中の元素記号は、当該元素の含有質量％を意味する。
【請求項２】
更に、成分が質量％で、
Ｃｕ：０．１０〜０．５０％、
Ｎｉ：０．０５〜２．００％、
Ｖ：０．０５〜１．００％
Ｓｎ：０．０５〜１．００％、
Ｓｂ：０．０５〜１．００％
Ｚｒ：０．０３〜０．２０％、
Ｂ：０．０００１〜０．００５０％
の１種又は２種以上を含有することを特徴とする請求項１に記載のフェライト系ステンレス鋼。
【請求項３】
前記フェライト系ステンレス鋼の成分におけるＮｂとＶが3式を満たすことを特徴とする請求項２に記載のフェライト系ステンレス鋼。
Ｎｂ×Ｖ≧０．０１      …（３式）
但し、３式の元素記号は、当該元素の含有質量％を意味する。
【請求項４】
フェライト系ステンレス鋼板どうしをＴＩＧ溶接した溶接構造物において、
前記フェライト系ステンレス鋼板の成分が、質量％で，
Ｃ：０．００２〜０．０２０％，
Ｓｉ：０．０５〜０．３０％，
Ｍｎ：０．０１〜０．５０％，
Ｃｒ：１６．０〜２５．０％，
Ｍｏ：０．３０〜３．００％、
Ａｌ：０．００５〜０．１５０％，
Ｔｉ：０．０５〜０．３０％，
Ｎｂ：０．１０〜０．５０％、
Ｎ：０．００２〜０．０２５％，
Ｐ：０．０３５％以下，
Ｓ：０．０１００％以下
を含有し，残部がＦｅおよび不可避的不純物からなり、
かつＳｉ、Ａｌ、Ｔｉの含有量が1式を満足し、
前記ＴＩＧ溶接した部分の前記フェライト系ステンレス鋼板の裏面に露出した溶接金属のビード幅Ｗｂと前記フェライト系ステンレス鋼板の板厚ｔが、２式を満たすことを特徴とするフェライト系ステンレス鋼の溶接構造物。
Ｓｉ＋２．５Ａｌ＋３Ｔｉ≦１．５０    …（１式）
０＜Ｗｂ／２ｔ≦１．５０      …（２式）
但し、１式中の元素記号は、当該元素の含有質量％を意味する。
【請求項５】
前記フェライト系ステンレス鋼板の成分が
更に、質量％で、
Ｃｕ：０．１０〜０．５０％，
Ｎｉ：０．０５〜２．００％，
Ｖ：０．０５〜１．００％，
Ｓｎ：０．０５〜１．００％，
Ｓｂ：０．０５〜１．００％，
Ｚｒ：０．０３〜０．２０％，
Ｂ：０．０００１〜０．００５０％
の１種又は２種以上を含有することを特徴とする請求項４に記載のフェライト系ステンレス鋼の溶接構造物。
【請求項６】
前記フェライト系ステンレス鋼板の成分におけるＮｂとＶが3式を満たすことを特徴とする請求項５に記載のフェライト系ステンレス鋼の溶接構造物。
Ｎｂ×Ｖ≧０．０１      …（３式）
但し、３式の元素記号は、当該元素の含有質量％を意味する。
【発明の詳細な説明】
【技術分野】
【０００１】
本発明は、溶接部の耐食性及び強度に優れるフェライト系ステンレス鋼とそのＴＩＧ溶接構造物に関する。
【背景技術】
【０００２】
フェライト系ステンレス鋼は一般に耐食性に優れるだけでなく、オーステナイト系ステンレス鋼に比較して熱膨張係数が小さいことや、耐応力腐食割れ性に優れる。【０００３】
このようなステンレス鋼を構造体として使用する場合、溶接施工は不可欠なものである。ＳＵＳ４３０のような汎用フェライト系ステンレス鋼はそのＣ、Ｎ固溶限が小さいことから溶接部で鋭敏化（sensitization：Cr が炭化物生成に食われ、局部的にマトリックスのCrが極端に低下するため腐食感受性が上がること）を生じ、耐食性が低下する問題があった。この問題を解決するために、Ｃ，Ｎ量の低減やＴｉやＮｂなどの安定化元素の添加によるＣ，Ｎの固定化により、溶接金属部の鋭敏化を抑制することができる高純度フェライト鋼が開発されている。【０００４】
一方、高純度フェライト鋼は、溶接の入熱で生じたスケール部（表面酸化部分）は耐食性が劣化することが知られている。この対策として、溶接時にＡｒ等の不活性ガスを用いたシールドを十分に実施することで溶接スケールの生成を抑制できることが知られている。【０００５】
高純度フェライト系ステンレス鋼の溶接構造体の例として、電気温水器や家庭用自然冷媒（ＣＯ2）ヒートポンプ給湯機においては、ステンレス鋼製の貯湯缶体が一般に用いられている。貯湯缶体は、水圧に耐えられるように、鏡板と胴板を溶接したカプセル状の構造が採用されている。近年、給湯圧の高圧化の要望が高まっており、貯湯缶体もより高強度化が求められてきている。この缶体材料としては材料自身の高強度化も必要であるが、缶体の応力が集中しやすい溶接金属部の強度を向上させることがより重要となる。更に、水質の問題から残留塩素濃度や塩化物イオン濃度が高くなると、腐食しやすい環境となる。また、塩素添加等の酸化剤による殺菌が必要な場合があるなども、厳しい腐食環境となる場合が増えてきており、そのような環境では溶接部が腐食する問題が生じる場合がある。【０００６】
フェライト系ステンレス鋼のＴＩＧ溶接部の耐食性向上については、Ｎｂ，Ｔｉを添加してＣ，Ｎを安定化させることは既知の技術である。また、ＴＩＧ溶接では、溶接金属部並びに熱影響部（ＨＡＺ部）における溶接時の酸化物生成を抑え、その耐食性劣化を抑制するため、Ａｒ等の不活性ガスによるガスシールドが実施されている。ＴＩＧ溶接のトーチ側となる表面へのガスシールドの実施は、トーチにＡｒガス吹きつけの治具を取り付けるだけであるため容易である。しかし、その反対面となる反トーチ側へのガスシールドの実施は、専用の冶具が必要となる。このため近年工程省略やＡｒガスコスト削減等の観点から、溶接裏面のＡｒガスシールドを省略するＴＩＧ溶接施工が望まれてきている。ただ単純に従来の材料ならびに溶接条件のままで、Ａｒ（不活性ガス）ガスシールドを省略しても、溶接部耐食性の低下を引き起こすだけである。【０００７】
すなわち、このような背景からＡｒ（不活性ガス）ガスシールドを省略してもＴＩＧ溶接部の耐食性に優れるフェライト系ステンレス鋼の開発要望がある。加えて、溶接部の強度にも優れる高純度フェライト系ステンレス鋼開発の要望がある。【０００８】
特許文献１には、Ｃｒを２２〜２６％含有したフェライト系ステンレス鋼で、「４ｍｍ以上のすきま深さと最大すきま深さ３０μｍ以下でアルゴンバックシールドなし」とし、かつボンド端部から２ｍｍ以内の溶接すきま部の酸化スケールの平均Ｃｒ比率が全金属元素の２０質量％以上となることを特徴とする溶接すきま酸化皮膜の耐食性に優れるフェライト系ステンレス鋼が開示されている。【０００９】
特許文献２にはフェライト系ステンレス鋼の成分範囲を、一例としてａ値：Ｃｒ％＋Ｍｏ％＋１．５Ｓｉ％＋０．５Ｎｂ％＋０．９Ｍｎ％＋１．５Ｎｉ％≧２３となるように規定することで、ガスシールドを省略しても溶接部の耐食性を向上できる技術が開示されている。【００１０】
特許文献３には、Ａｒガスシールドを省略する場合に、材料表面にＣａＳが存在すると十分に溶接スケールが形成されないとして、Ｃａを０．００１０％以下に制御することが規定されている。【００１１】
しかし、特許文献１は、シールドを省略してもＣｒ酸化皮膜が生成することで耐食性を担保しているが、貯湯缶体内のようにすきまが非常に狭い場所などの厳しい腐食環境下では、Ｃｒ皮膜が厚くともすきま腐食が発生する可能性が非常に高い。さらに特許文献１では溶加材を使用しないので、Ｃｒ含有量が２２％を超える鋼では、Ｃｒが酸素や窒素を吸収しやすいため、粒界部にＣｒ欠乏部を形成しやすくなり、鋭敏化を生じる可能性が非常に大きい。【００１２】
また、特許文献２では、フェライト系ステンレス鋼の成分を規定することで、オーステナイト系ステンレス鋼との異材溶接金属の成分組成を決定できるとしているが、実際の溶接金属部の成分組成は、溶接される相互の材料の体積比や、溶接金属部の凝固時における相互材料の混合比によって大きく変化する。このため、単純に片側の材料成分のみでその組織を制御することは困難である。さらに特許文献２では、高純度フェライト系に高価なＮｉを多量に添加することが示されている。Ｎｉに加えてＳｉやＮｂ、Ｃｕは固溶強化を促進する元素であるため、当該材料の強度や硬さが上がりすぎ、加工性が悪化する。【００１３】
特許文献３では、規定されているＣａ濃度レベルは、通常の高純度フェライト系ステンレス鋼であれば一般的な範囲である。更に、本文献で耐食性上の問題とされているＣａＳの生成は、鋼板の製造条件や他の添加成分の影響を大きく受けるため、Ｃａ濃度だけでは決定されない。
【先行技術文献】
【特許文献】
【００１４】
【特許文献１】特開２００９−１８５３８２号公報
【特許文献２】特開２０１０−２０２９１６号公報
【特許文献３】特開２０１１−２０２２５４号公報
【発明の概要】
【発明が解決しようとする課題】
【００１５】
本発明は、ＴＩＧ溶接においてＡｒガスシールドを省略しても、溶接部の耐食性の低下を抑制することが可能なフェライト系ステンレス鋼を提供することを課題とする。さらにすきま腐食などのより厳しい腐食環境下においても、優れた耐腐食性を有し、且つ溶接部の強度にも優れるフェライト系ステンレス鋼の溶接構造物を提供することを課題とする。
【課題を解決するための手段】
【００１６】
本発明者らは、前記課題を解決するために鋭意研究を重ねた結果、以下の知見を得た。
（１）ＴＩＧ溶接時に裏面のＡｒガスシールドを省略した場合、ＴＩＧ溶接裏面部（溶接される鋼板において、溶接トーチの面する側と反対側）における腐食感受性の強い部分は、溶接金属部から１ｍｍ以内に生じることを知見した。従来のＡｒガスシールドをしたＴＩＧ溶接では、腐食感受性の強い部分は溶接金属部から数ｍｍ程度離れたＨＡＺ部分に生じていた。
そして、この溶接金属部から１ｍｍ以内の部位の耐食性向上には、生成した溶接スケール組成をＣｒ、Ｆｅ主体の酸化物を主体とし、Ｔｉ、Ａｌ、Ｓｉの酸化物を混入させないことが重要であることを見出した。そのため、材料組成を下記（１式）のように制御する必要があることがわかった。
（Ｓｉ＋２．５Ａｌ＋３Ｔｉ）≦１．５０    …（１式）
但し、式中の元素記号は、当該元素の含有質量％を意味する。【００１７】
（２）厳しい腐食環境下では、Ａｒガスシールドを省略したＴＩＧ溶接部では（１式）を満たすだけではすきま腐食を生じてしまう場合がある。この条件下ですきま腐食を抑制するには、溶接金属部を裏面に露出した部分、いわゆる裏面に露出したビード（裏ビード）の幅Wbの1/2と板厚ｔとの比が１．５以下（即ち裏面に露出したビード幅が板厚ｔの３倍以下）に狭くすることが重要であることを知見した。この理由は次のように考えられる。つまり、裏ビードを狭くすることにより溶接の入熱量を低減することができる。これにより、すきま内の酸化を抑制することができ、シールドガスを省略しても腐食感受性の高い部分をなくすことができるか、もしくは、腐食感受性の高い部分をすきま内の腐食しにくい部分の内側にすることができるからである。
【数１】
2012133681.tif 000003
【００１８】
（３）さらに、当該構造において、より耐久性の高い溶接構造部を要求される場合には、溶接部強度向上のため、下記（３式）に従うＮｂ，Ｖの添加が有効であることを見出した。
（Ｎｂ×Ｖ）≧０．０１      …（３式）
但し、式中の元素記号は、当該元素の含有質量％を意味する。
本発明はこれら知見に基づき成されたものである。本発明の要旨は以下のとおりである。【００１９】
（１）
成分が質量％で，
Ｃ：０．００２〜０．０２０％，
Ｓｉ：０．０５〜０．３０％，
Ｍｎ：０．０１〜０．５０％，
Ｃｒ：１６．０〜２５．０％，
Ｍｏ：０．３０〜３．００％、
Ａｌ：０．００５〜０．１５０％，
Ｔｉ：０．０５〜０．３０％，
Ｎｂ：０．１０〜０．５０％，
Ｎ：０．００２〜０．０２５％，
Ｐ：０．０３５％以下，
Ｓ：０．０１００％以下
を含有し，残部がＦｅおよび不可避的不純物からなり、
かつＳｉ、Ａｌ、Ｔｉの含有量が1式を満足することを特徴とするフェライト系ステンレス鋼。
Ｓｉ＋２．５Ａｌ＋３Ｔｉ≦１．５０    …（１式）
但し、式中の元素記号は、当該元素の含有質量％を意味する。
（２）
更に、成分が質量％で、
Ｃｕ：０．１０〜０．５０％、
Ｎｉ：０．０５〜２．００％、
Ｖ：０．０５〜１．００％
Ｓｎ：０．０５〜１．００％、
Ｓｂ：０．０５〜１．００％
Ｚｒ：０．０３〜０．２０％、
Ｂ：０．０００１〜０．００５０％
の１種又は２種以上を含有することを特徴とする（１）に記載のフェライト系ステンレス鋼。
（３）
前記フェライト系ステンレス鋼の成分におけるＮｂとＶが3式を満たすことを特徴とする（２）に記載のフェライト系ステンレス鋼。
Ｎｂ×Ｖ≧０．０１      …（３式）
但し、３式の元素記号は、当該元素の含有質量％を意味する。
（４）
フェライト系ステンレス鋼板どうしをＴＩＧ溶接した溶接構造物において、
前記フェライト系ステンレス鋼板の成分が、質量％で，
Ｃ：０．００２〜０．０２０％，
Ｓｉ：０．０５〜０．３０％，
Ｍｎ：０．０１〜０．５０％，
Ｃｒ：１６．０〜２５．０％，
Ｍｏ：０．３０〜３．００％、
Ａｌ：０．００５〜０．１５０％，
Ｔｉ：０．０５〜０．３０％，
Ｎｂ：０．１０〜０．５０％
Ｎ：０．００２〜０．０２５％
Ｐ：０．０３５％以下，
Ｓ：０．０１００％以下
を含有し，残部がＦｅおよび不可避的不純物からなり、
かつＳｉ、Ａｌ、Ｔｉの含有量が1式を満足し、
前記ＴＩＧ溶接した部分の前記フェライト系ステンレス鋼板の裏面に露出した溶接金属のビード幅Ｗｂと前記フェライト系ステンレス鋼板の板厚ｔが、２式を満たすことを特徴とするフェライト系ステンレス鋼の溶接構造物。
Ｓｉ＋２．５Ａｌ＋３Ｔｉ≦１．５０    …（１式）
【数２】
2012133681.tif 000004
但し、１式中の元素記号は、当該元素の含有質量％を意味する。
（５）
前記フェライト系ステンレス鋼板の成分が  
更に、質量％で、
Ｃｕ：０．１０〜０．５０％、
Ｎｉ：０．０５〜２．００％、
Ｖ：０．０５〜１．００％
Ｓｎ：０．０５〜１．００％、
Ｓｂ：０．０５〜１．００％
Ｚｒ：０．０３〜０．２０％、
Ｂ：０．０００１〜０．００５０％
の１種又は２種以上を含有することを特徴とする（４）に記載のフェライト系ステンレス鋼の溶接構造物。
（６）
前記フェライト系ステンレス鋼板の成分におけるＮｂとＶが3式を満たすことを特徴とする（５）に記載のフェライト系ステンレス鋼の溶接構造物。
Ｎｂ×Ｖ≧０．０１      …（３式）
但し、３式の元素記号は、当該元素の含有質量％を意味する。
【発明の効果】
【００２０】
本発明によれば、Ａｒガスシールドを省略しても溶接部の耐食性にすぐれるフェライト系ステンレス鋼を提供できる。また溶接部の耐すきま腐食性と強度に優れる溶接構造物を提供できる。
【図面の簡単な説明】
【００２１】
【図１】一般的な腐食環境における（１式）左辺とＡｒガスシールドを省略した場合のすきま腐食深さとの関係を示す図である。
【図２】図２（ａ）は、本発明で用いたＴＩＧ溶接すきま構造の概略図である。図２（ｂ）は、図２（ａ）の溶接部分の拡大図である。本願において単に図２と称している場合は図２（ａ）と図２（ｂ）の両方を示すこととする。
【図３】厳しい腐食環境における（２式）とＡｒガスシールドを省略した場合のすきま腐食深さとの関係を示す図である。
【図４】（３式）と溶接部硬度の関係を示す図である。
【図５】本発明の実施態様の一例を示す図である。図５（ａ）は重ね隅肉ＴＩＧ溶接を、図５（ｂ）は隅肉ＴＩＧ溶接での例を示す。
【発明を実施するための形態】
【００２２】
以下、本発明について詳細に説明する。特に指定しない限り、成分含有量の％は質量％を意味する。
【００２３】
本発明者らは、フェライト系ステンレス鋼のＴＩＧ溶接部の耐食性において、Ａｒガスシールドを省略しても、耐食性に優れたフェライト系ステンレス鋼を提供できる可能性について種々検討した結果、以下の知見を得た。
【００２４】
（１）ＴＩＧ溶接時のシールドを省略した場合、ＴＩＧ溶接裏面部における腐食感受性の強い部分は、従来のＡｒガスシールド実施時で知られる溶接金属部から数ｍｍ程度離れた所に生じるＨＡＺ部ではなく、溶接金属部から１ｍｍ以内の部位に変化することを知見した。この溶接金属部から１ｍｍ以内の部位の耐食性向上には、生成した溶接スケール組成をＣｒ、Ｆｅ主体の酸化物を主体とし、Ｔｉ、Ａｌ、Ｓｉの酸化物を混入させないことが重要であることを見いだした。そのため、材料組成を下記（１）式のように制御する必要がある。なおすきまを有した構造の場合、後述する通常の腐食環境（例えば、後述する腐食試験でのCu2+=2ppmに相当する環境）であれば、Ａｒガスシールドを省略しても（１）式を満たしている場合は、すきま腐食を抑制できる。
（Ｓｉ＋２．５Ａｌ＋３Ｔｉ）≦１．５０    …（１）
但し、式中の元素記号は、当該元素の含有質量％を意味する。
【００２５】
（２）より厳しい腐食環境（例えば、後述する腐食試験でのCu2+=20ppmに相当する環境）に晒された場合には、Ａｒガスシールドを省略したＴＩＧ溶接部では（１）式を満たすだけではすきま腐食を生じてしまう場合がある。この条件下ですきま腐食を抑制するには、溶接金属部を裏面に露出した部分、いわゆる裏ビードの幅を一定値以下に狭くすることが重要であることを知見した。
０＜Ｗｂ／２ｔ≦１．５０      …（２）
（ｔ：被溶接材の板厚、Ｗｂ：裏面に露出したビード幅の長さ）
【００２６】
（３）さらに、当該構造において、より耐久性の高い溶接構造部を要求される場合には、溶接部強度向上のため、下記（３）式に従うＮｂ，Ｖの添加が有効である。
（Ｎｂ×Ｖ）≧０．０１      …（３）
但し、式中の元素記号は、当該元素の含有質量％を意味する。  
【００２７】
本知見を得るために、図２（ａ）に示すように2枚の鋼板のうち一方の鋼板２をもう一方の鋼板１の表面に斜め（垂直でも水平でもないということ）に接触させ、接触部分を隅肉ＴＩＧ溶接して供試材を製造した。なお、この斜めに交わらせた鋼板のＴＩＧ溶接を、本願では「斜め隅肉ＴＩＧ溶接」と呼ぶ。
【００２８】
また、図２（ａ）に示すＴＩＧ溶接構造において、鋼板１上側からＴＩＧ溶接のトーチをあて、もう一方の鋼板２と溶接している。このとき、それぞれの鋼板の溶接トーチ側を「表側」、溶接トーチと反対側を「裏側」と呼ぶ。つまり、裏側（反トーチ側）は、図２で鋼板１の下側、及び、鋼板１上面と鋼板２下面に囲まれた空間に当る。これら反トーチ側の部位のうち、耐食性が問題となるのは、図２（ｂ）おける裏ビード部８近傍、及び、溶接すきま部５である。そのため、本発明において耐食性評価は、上述の裏ビード部８近傍、及び、溶接すきま部５について行っている。このうち、裏ビード部８近傍を裏面溶接部４と記載する。
【００２９】
なお、本願では図２（ａ）に示す斜め隅肉ＴＩＧ溶接で説明するが、特にこの態様に限定される必要はない。例えば図５（ａ）に示す重ね隅肉ＴＩＧ溶接や図５（ｂ）に示す隅肉ＴＩＧ溶接においても同じ効果が得られる。もちろん、これらの態様以外であっても本発明の技術的特徴を有していれば、本発明の効果を得ることができる。本願においては、図２に示す斜め隅肉溶接継手を例に説明する。
【００３０】
［供試材の製造］
供試材となるフェライト系ステンレス鋼板は以下のように製造した。
ラボ真空溶解炉により溶解したＣｒ：１６．０〜２５．０％、Ｍｏ：０．３０〜３．００％を基準としたフェライト系ステンレス鋼で、Ａｌ，Ｔｉ，Ｓｉ，Ｎｂ，Ｖを種々変化させた材料を、圧延・熱処理により冷延板を製造した。供試材の成分を表１（表１は6分割して表示している。以下、表１−１〜表１−６をあわせて表１とよぶ。）に示す。
【００３１】
この供試材の板厚は０．８ｍｍである。供試材の表面を＃６００エメリー紙で湿式研磨した後、４０ｍｍ幅×２００Ｌｍｍと５５ｍｍ幅×２００Ｌｍｍに切断して、それぞれ試験片１と試験片２を用意した。すきまの開口角をつけるため、試験片２の短辺（幅５５ｍｍ）のうち一端から１５ｍｍで水平より１５°に曲げ加工した。図２のように鋼板１（試験片１）に鋼板２（曲げ加工した試験片２）と組み合わせて、曲げ加工材端部をＴＩＧ溶接した。
【００３２】
［溶接条件］
溶接条件は、送り速度５０ｃｍ／ｍｉｎ、電流値は７０Ａ一定とし、裏面のビードが露出する条件とした。裏ビード幅は約１．２ｍｍであった。溶接部のガスシールドにはＡｒガスを用いた。トーチ側７のガスシールドは流量１５L（リットル、以下同じ）／ｍｉｎ、アフターガスは２０L／ｍｉｎで固定した。反トーチ側６についてはガスシールド有りとなしの２条件で実施した。ガスシールド実施時は、溶接すきま部５と裏ビード部８近傍の裏面溶接部４の両方について流量５L／ｍｉｎでガスシールドを行い、ガスシールド停止時は流量ゼロとした。
【００３３】
［耐食性評価試験（その１）］
耐食性評価試験片は、本材料から溶接金属長さを２０ｍｍ、長さ４０ｍｍの大きさに切断した。切断端面は＃６００のエメリー湿式研磨処理を施した。反トーチ側６のみを試験環境に晒すために、トーチ側７の溶接金属部３は耐熱シリコン樹脂でコーティングした。試験液としては、ＮａＣｌの他に酸化剤としてＣｕＣｌ2試薬を用いて、Ｃｌ-は６００ｐｐｍと、Ｃｕ2+は２ｐｐｍＣｕ2+となるように調整した試験液を用いた。なおＣｕ2+は環境の酸化性を調整するために添加しており、２ｐｐｍの濃度は一般の温水環境を模擬した濃度である。浸漬条件は８０℃、酸素吹き込みとし、２週間連続浸漬とした。なお試験液は、１週間毎に交換した。
【００３４】
試験後の裏面溶接部４の孔食、および溶接すきま部５のすきま腐食深さは、焦点深度法をもちいて測定した。すきま内の腐食測定は、溶接金属部３を削り鋼板１と鋼板２を分離して行った。すきま深さは、腐食による孔食深さの最大値を示す。
【００３５】
溶接部の表面皮膜は、日本電子（株）製ＡＥＳを用いて、５０００倍の観察倍率で表面元素の面分析を実施した。
【００３６】
［評価結果］
（すきま部）
Ａｒガスシールドを実施した場合は、Ｓｉ＋２．５Ａｌ＋３Ｔｉが高い場合には一部腐食が見られたが、その深さは臨界深さ（それ以上腐食が深くなると、穴あき貫通まで腐食が成長してしまうという腐食深さ）である５０μｍを超えることはなかった。
一方Ａｒガスシールドを省略した溶接すきま部における腐食試験後のすきま腐食深さとＳｉ＋２．５Ａｌ＋３Ｔｉの関係を図１に示す。図１に示すように、Ａｒガスシールドを省略した場合には、腐食深さはＳｉ＋２．５Ａｌ＋３Ｔｉの値が１．５０以下であれば、すきま腐食深さが５０μｍ以下となることを確認した。      
【００３７】
また、Ａｒガスシールドを実施した場合の腐食位置は、溶接金属と被溶接材（この場合鋼板）との境界（フュージョンラインとも呼ぶ。以下、単に「溶接金属の境界」という。）から５〜１０ｍｍ離れた母材ＨＡＺ部にできた。しかしそれと異なり、シールド省略時の腐食位置は、溶接金属の境界から１ｍｍ以内に発生していた。
【００３８】
（裏面溶接部）
Ａｒガスシールドを実施した場合は、Ｓｉ＋２．５Ａｌ＋３Ｔｉが高い場合には一部腐食が見られたが、その深さは臨界深さとされる２０μｍを超えることはなかった。なお裏面溶接部の孔食発生位置は、裏面溶接金属境界から２〜３ｍｍはなれた部分、いわゆるＨＡＺ部において観察された。
一方Ａｒガスシールドを省略した場合には、Ｓｉ＋２．５Ａｌ＋３Ｔｉの値が１．５０を超えると、腐食深さ２０μｍを超える腐食を生じていた。Ａｒガスシールド省略時の腐食位置は、Ａｒガスシールドを実施した場合と異なり、溶接金属境界部およびその境界から１ｍｍ以内に発生していた。
【００３９】
一般に知られるように、このような腐食環境におけるフェライト系ステンレス鋼の耐食性は、ＣｒおよびＭｏ添加量が高いほど優れる。しかしＡｒガスシールドを省略した場合は、溶接ビード部およびＨＡＺ部の表面が自己補修機能を有する不働態皮膜ではなく、生成したＣｒ、Ｆｅの酸化物皮膜に変質してしまうこと、及びその酸化物皮膜の生成により皮膜直下にＣｒ欠乏部が生成すること、更にこの酸化物皮膜自身が腐食することで素地が腐食されること、等が生じる。このため、添加したＣｒ、Ｍｏ量から予測される程度よりも耐食性が低下すると考えられる。
【００４０】
Ａｒガスシールドを省略した場合、溶接金属境界近傍のＨＡＺ部が腐食しやすくなる原因について、鋭意調査した。腐食を生じた裏ビードから１ｍｍ以内の皮膜をＡＥＳ面分析で解析した結果、シールドを省略した場合の皮膜表面に、Ｆｅ、ＣｒおよびＯの他にＴｉ，Ａｌ，Ｓｉが点状に析出しその部分でもＯが高いことが確認された。これは特に素材中のＴｉ，Ａｌ，Ｓｉ濃度が高いほど顕著であることが分かった。
【００４１】
このことからＴｉ，Ａｌ，Ｓｉ濃度が高い材料は、Ａｒガスシールドを省略した溶接を施して腐食環境に晒された場合、表面皮膜中のＴｉ，Ａｌ，Ｓｉの酸化物の存在が表面保護性酸化皮膜中のＣｒ酸化物分布の均一性を乱すのではないかと推測する。つまり、表面保護性酸化皮膜中のＣｒ酸化物分布の均一性が乱れ、ＡｌやＴｉなどの酸化物が点在する部分で局所的にＣｒ酸化物の比率が低下するために、添加したＣｒ濃度で予想される耐食性よりも低下するのではないか、と推定した。
【００４２】
従来耐食性が劣るとされていたすきま部で、Ａｒガスシールドを省略してもＳｉ＋２．５Ａｌ＋３Ｔｉが１．５０以下であれば腐食が抑制されたことは、表面皮膜の均一性が向上したことに加え、先に述べたようにＡｒガスシールド省略により腐食の感受性の高い部分がすきまのより内側に移ったため、その部分が腐食環境に晒されにくくなったことも推定される。
【００４３】
これらのことにより、Ａｒガスシールド省略時におけるフェライト系ステンレス鋼ＴＩＧ溶接部の耐食性を向上させるには、Ｃｒ、Ｍｏだけでなく、Ｓｉ、Ａｌ、Ｔｉを下記（１式）のように制御する必要があることを明らかにした。
（Ｓｉ＋２．５Ａｌ＋３Ｔｉ）≦１．５０    …（１）
＊式中の記号は、鋼中の各成分の含有量［質量％］を表す。
【００４４】
腐食の観点からは、Ｓｉ＋２．５Ａｌ＋３Ｔｉの値は小さい方が好ましく、好ましくは１．０以下、より好ましくは０．８以下とするとよい。なお、各元素の効果の項において詳述するが、Ｓｉ、ＡｌおよびＴｉは精錬時の脱酸元素として重要である。そのため、何れも過度に減少させすぎると、高純度フェライト系ステンレス鋼として製造が困難となり、製造コストが著しく高くなる。そのためこれら元素は各々下限値を有する。上記Ｓｉ＋２．５Ａｌ＋３Ｔｉ式においては、各元素の含有量の下限値から導かれる値を下限とする。また、これら元素単独ではなく、総合的な製造性の観点から、Ｓｉ＋２．５Ａｌ＋３Ｔｉの下限は０．３０であることが望ましく、製造上の余裕を考慮して下限値を０．４５とすることがさらに望ましい。
【００４５】
また前述の通り、一般的な腐食環境の場合では、上記（１式）を満たせば、裏面溶接部４だけでなくすきま構造の溶接すきま部５においても溶接部の耐食性が向上する。
【００４６】
［耐食性評価試験（その２）］
つづいて、［耐食性評価試験（その１）］で用いた条件よりも厳しい腐食環境下で耐食性を評価した。供試材は、表１のＮｏ．５の鋼板を用いた。これは、（１式）を満たす成分系である。この供試材を前述の［供試材の製造］［溶接条件］に記載したのと同様に、ＴＩＧ溶接にてすきま溶接サンプルを作製した。
【００４７】
溶接は、反トーチ側（溶接すきま部５と裏面溶接部４）のみＡｒガスシールドを実施しなかった。溶接電流値は溶接部の裏ビード幅を制御する目的で５０Ａから１２０Ａの間で変化させた。このときの裏ビードの状態は、図２に示した裏ビード幅Ｗｂと板厚ｔで示される指標：Ｗｂ／２ｔで表すと、０．１３〜１．８８（裏ビード幅０．２〜３．０ｍｍ）であった。なお裏ビード幅は全長で均一ではないため、ビードに沿って長手方向に５点以上測定し、その平均値をＷｂの値とした。また、特に溶接電流値が小さい場合は、裏ビードが全長に渡り出ない場合がある。この場合のＷｂはゼロとした。
【００４８】
耐食性評価試験片は、前述の［供試材の製造］［溶接条件］と同一条件で製造した。腐食試験液は前述の６００ｐｐｍＣｌ-＋２０ｐｐｍＣｕ2+と、Ｃｕ2+のみを高めて腐食性の厳しい環境を模擬した組成とした。他の試験条件および評価方法は前述の［耐食性評価試験（その１）］の通りとした。
【００４９】
このすきま腐食深さの結果を図３に示す。裏面溶接部の孔食深さもすきま腐食深さと同様の傾向を取るため、より腐食の厳しいすきまでの結果を図示した。
【００５０】
このとき、裏ビードの幅Ｗｂと板厚ｔから決定されるＷｂ／２ｔの値が１．５０を超えるとすきま腐食深さは臨界深さである５０μｍを超え、明瞭なすきま腐食が生じた。Ｗｂ／２ｔの値が１．５０以下ではすきま腐食深さは５０μｍより浅くなる結果となった。
【００５１】
なお、この溶接すきま形状については、上記試験ではすきま角度を１５°としているが、この角度は重要でなく、特に限定されるものではない。
【００５２】
Ｗｂ／２ｔの値が大きくなると、ガスシールド省略のすきま腐食深さが深くなった理由は、Ａｒガスシールドを省略することで腐食感受性が高くなる部位が、すきまから離れたＨＡＺから、溶接金属部からの距離が近い位置に変化したこと、およびＷｂ／２ｔが大きいということは溶接時の入熱量が多いということであるため、すきま内での溶接による酸化皮膜形成が進行し、Ｃｒの表面保護性酸化皮膜の不均一性を助長する作用があるためと推定される。
【００５３】
また、Ａｒガスシールドを省略する場合、Ａｒガスシールドを使用した場合に比べて、裏ビード幅は大きくなる傾向がある。これはガスによる冷却効果がなくなるために、同じ入熱量でも金属の溶融量が増えるためである。更に本発明では溶接の溶け込み性を低下させるＡｌ、Ｔｉ，Ｓｉを低減させるため、よりその傾向が大きい。そのため、本発明材料でＴＩＧ溶接における裏ビード幅を制御するには、ガスシールドがある場合よりも溶接入熱量をより低減させる必要がある。
【００５４】
これにより、ＴＩＧ溶接部の耐食性を向上させるには、溶接部の裏ビードの幅を狭く制御することが重要であることを明らかにした。
【００５５】
なお、前記した２ｐｐｍＣｕ2+条件結果で示したように、一般的な温水相当の環境下であれば、本発明に係るフェライト系ステンレス鋼であればＡｒガスシールドを省略しても、裏ビードの幅によらず、すきま腐食を抑制させることは可能である。海外では、２０ｐｐｍＣｕ2+条件のより厳しい腐食環境も想定される。その厳しい腐食環境への適用を想定した場合でＡｒガスシールドを省略する溶接が必要となる場合においては、（２）式左辺：Ｗｂ／２ｔを０超、１．５０以下に制御する必要がある。
【００５６】
Ｗｂ／２ｔの値は、より望ましくは１．４０以下が望ましい。さらに望ましくは、１．２５以下とよい。また、図３に示すように、Ｗｂ／２ｔの値が１．００以下となるとすきま腐食深さはほぼ２０μｍで一定となるので、最も望ましくは１．００以下にするとよい。
【００５７】
上記知見から、ＴＩＧ溶接時のＡｒガスシールドを省略してもＴＩＧ溶接部の耐食性を向上させるには、フェライト系ステンレス鋼のＳｉ＋２．５Ａｌ＋３Ｔｉの値を制御する必要があることを明らかにした。また、上記に加え溶接裏ビード幅Ｗｂを制御することで、より厳しい腐食環境でも優れた耐食性を示すこと、を明らかにした。
【００５８】
［溶接金属部の強度向上］
近年の給湯器の高圧給湯の要望にたいし、貯湯缶体の強度を上げるには溶接部の強度を向上させる必要がある。本発明において耐食性を優先させて溶接裏ビード幅を狭くすることは、溶接部の強度を低下させる傾向となる。この改善のため、溶接金属部の強度向上について検討した。
【００５９】
供試材は後述の表１の各鋼を用いた。溶接条件は前述の［耐食性評価試験（その２）］で示したものと同じとした。溶接部の観察のために、図２（ａ）で示すような断面形状に切り出し、これを樹脂に埋め込んだ後に鏡面研磨仕上げを行い、断面観察用サンプルを作製した。溶接部の強度は、この断面観察用サンプルを用いて、溶接金属部中央部の硬度をビッカース硬度計により０．５ｋｇｆの条件で５点測定し、ビッカース硬度Ｈｖの平均値を求めた。後述する本発明において最も弱い溶接構造（Ｗｂ／２ｔ≒０、つまり裏面に溶接ビードが出ない状態）においても十分な強度を得るには、Ｈｖが１８０以上あることが望ましい。なお溶接金属部の面積から５点を測定できないときは測定可能数の平均値とした。
【００６０】
溶接金属部の強度を向上させるには、一般に知られるＴｉ添加だけでなく、ＮｂとＶの共存が有効であることを見いだした。溶接金属部の硬度とＮｂとＶの積との関係を図４に示す。これよりＮｂ×Ｖが０．０１以上の場合は溶接金属部の硬度が向上している。これらの観点から、Ｎｂ×Ｖを０．０１以上とすることで強度と鋭敏化抑制を担保できることを明らかにした。また後述するがＴＩＧ溶接のシールドを省略した場合には、Ｖは溶接部での酸素混入時に一部はＶの酸化物となるため、鋭敏化を抑制する効果も有する。上記の理由により、ＮｂとＶの相乗効果により溶接部の強度を向上することが可能になることを明らかにした。
【００６１】
材料の強度向上メカニズムは、組織の微細化や、微量元素による固溶強化、および析出物による析出強化等が挙げられる。高純度フェライト系ステンレス鋼の場合には、溶接金属部の結晶粒粗大化が生じやすいが、Ｎｂを添加するとその炭窒化物により、結晶粒微細化ならびに析出強化が図られる。またＮｂは固溶強化元素としてもその効果が大きい。本発明ではＮｂとＶを合わせて添加することで、強度が飛躍的に向上する。その原因は、Ｖの析出物がＮｂの析出物とのサイズの違いにより、相乗的に強度を向上させたものと推定している。そこで、ＮｂとＶの添加の効果を顕著に示すため、ＮｂとＶの含有量の積を指標とした。
【００６２】
（３式）：Ｎｂ×Ｖの値は、０．０１以上が望ましい。より望ましくは、０．０２以上の添加とする。更に望ましくは０．０３以上であり、最も望ましくは０．０４以上である。ただし過剰な添加は加工性低下を引き起こすため、０．５以下とする。
【００６３】
以上のように、フェライト系ステンレス鋼のＴＩＧ溶接時におけるＡｒガスシールドを省略しても、Ｓｉ、Ａｌ、Ｔｉを制御することで溶接部の耐食性の低下を抑制することが可能であること、ＴＩＧ溶接裏ビード幅を本発明に提示した構造とすることでより厳しい腐食環境においても優れた耐食性を有すること、さらにはＮｂ、Ｖを制御することにより、前記構造時のＴＩＧ溶接時の強度低下を抑制可能であること、を明らかにした。
【００６４】
次に、本発明のフェライト系ステンレス鋼の成分組成について、詳細に説明する。
【００６５】
Ａｌは前述の通り脱酸元素として重要であり，また非金属介在物の組成を制御して組織を微細化する効果もある。しかし、Ａｌの含有量が０．００５％未満であると溶接部の酸化皮膜の均一化を阻害する。また、Ａｌの０．１５０％超の過剰な添加は、金属精錬時の非金属介在物の粗大化を招き，製品の疵発生の起点になる恐れもある。そのため，Ａｌ含有量の下限値を０．００５％以上，上限値を０．１５０％以下とした。より望ましくは、下限０．００７％、上限０．１００％である。さらに望ましくは、下限０．０１０％、上限０．０５０％にするとよい。
【００６６】
Ｔｉは，Ｃ，Ｎを固定し，溶接部の粒界腐食を抑制して加工性を向上させる上で非常に重要な元素である。この効果は、Ｔｉの含有量を０．０５％未満であると得られない。一方、Ｔｉを０．３０%超含有すると、Ａｌと同様溶接部の酸化皮膜の均一化を阻害し、製造時の表面疵の原因となる。このため，Ｔｉ含有量の下限を０．０５％、上限を０．３０％とした。より望ましくは、下限０．０６％、上限０．２５％である。さらに望ましくは、下限０．０７％、上限０．２０％にするとよい。
【００６７】
Ｓｉも，脱酸元素として重要な元素であり，耐食性，耐酸化性の向上にも有効である。この効果は、Ｓｉの含有量を０．０５％未満であると得られない。一方、Ｓｉを０．３０％超含有するとＴｉやＡｌと同様に溶接部の酸化皮膜の均一化を阻害し、過剰な添加は加工性，製造性を低下させる。そのため、Ｓｉの含有量の上限値を０．３０％とした。なおＳｉは前記の通り脱酸のための必須元素であるから下限値を０．０５％とした。Ｓｉ含有量は、より望ましくは下限を０．０６％、上限を０．２５％である。さらに望ましくは、下限０．０７％、上限０．２０％にするとよい。
【００６８】
Ｎｂは，Ｃ，Ｎの安定化元素として、Ｔｉと複合して添加することで溶接部の粒界腐食を抑制して加工性を向上させる。（Ｔｉ＋Ｎｂ）／（Ｃ＋Ｎ）≧６（式中のＴｉ、Ｎｂ、Ｃ、Ｎは、鋼中の各成分の含有量［質量％］である。）を満たすことが好ましい。更にＮｂは，Ｖとの複合添加により、溶接部の強度を向上させることが可能である。この効果は、Ｎｂ含有量が０．１０％未満であると得られない。
一方、Ｎｂを０．５０％超含有すると、過剰な添加となり過度に強度を向上させ加工性を低下させる問題が生じる場合もあり、またコストも上昇する問題がある。加工性を低下させるため，Ｎｂの含有量は下限を０．１０、上限を０．５０％とする。望ましくは下限が０．１２％、上限が０．４５％である。さらに望ましくは、下限０．１５％、上限０．３６％にするとよい。
【００６９】
次に、本発明のフェライト系ステンレス鋼を構成するその他元素について説明する。
【００７０】
Ｃは，耐粒界腐食性および加工性を低下させるため，その含有量を低減させる必要がある。このため，Ｃの含有量の上限値を０．０２０％以下とした。しかし、Ｃの含有量を過度に低減させると、精錬コストが悪化するため，下限を０．００２％とした。望ましくは下限０．００５％、上限０．０１５％であるとよい。さらに望ましくは、下限０．００８％、上限０．０１３％にするとよい。
【００７１】
Ｎは，Ｃと同様に耐粒界腐食性，加工性を低下させるため，その含有量をできるだけ低減させる必要がある。このため，Ｎの含有量を０．０２５％以下に制限した。しかし、Ｎの含有量を過度に低減させると、精錬コストが悪化するため、現実的には、０．００２％以上とするよい。Ｎの上限値は、好ましくは０．０１５％とするよく、更に好ましくは０．０１０％とするとよい。Nの下限値は、精錬コストの観点から好ましくは０．００３％とするとよく、さらには０．００５%とすることが好ましい。
【００７２】
Ｍｎは，脱酸元素として重要な元素である。この効果は０．０１％以上添加しないと得られない。一方，０．５０％を超えて過剰に添加すると腐食の起点となるＭｎＳを生成しやすくなり，またフェライト組織を不安定化させる。このため，Ｍｎの含有量を０．０１％〜０．５０％以下とした。より望ましくは，下限が０．０５％、上限は０．４０％未満にするとよい。さらに望ましくは、下限０．０８％、上限０．３３％未満にするとよい。ＭｎＳ生成抑制の観点から上限は０．３０％以下とするとより確実である。
【００７３】
Ｐは不可避的不純物であるが，溶接性，加工性を低下させるだけでなく，粒界腐食を生じやすくするため，低く抑える必要がある。そのためＰの含有量を０．０３５％以下に制限した。より望ましくは０．００１％〜０．０２０％である。
【００７４】
Ｓも不可避的不純物であるが，ＣａＳやＭｎＳ等の腐食の起点となる水溶性介在物を生成させるため，低減させる必要がある。そのため、Ｓの含有量は０．０１００％以下に制限した。０．００５０％以下であればより望ましい。ただし、過度の低減はコストの悪化を招く。このため，Ｓの含有量は、０．０００１％以上であることが望ましい。
【００７５】
Ｃｒは，ステンレス鋼の耐食性を確保する上で最も重要な元素であり，更にフェライト組織を安定化させる効果を有する。また本発明ではＡｌ，Ｓｉ，Ｔｉを制御することで、溶接時のＡｒガスシールドを省略した場合に、過剰なＣｒを添加しなくても、必要な耐食性を有することを特徴としている。これらの効果を得るにはＣｒ含有量は１６．０％以上必要である。そのため本発明におけるＣｒ含有量は１６．０％以上とする。しかし、過剰な添加は、加工性，製造性を低下させ、かつ原料コストも増加させるため，上限を２５．０％以下とした。Ｃｒの含有量は、望ましくは下限を１７．０％。上限を２４．０％するとよく，より望ましくは下限を１８．０％、上限を２３．０％とするとよい。
【００７６】
Ｍｏは，不働態皮膜の補修に効果があり，耐食性を向上させるのに非常に有効な元素である。また、ＭｏはＣｒとともに含有されることにより耐孔食性を向上させる効果がある。またＭｏは，Ｎｉとともに含有されることにより再不働態化特性や腐食発生時の溶解速度抑制効果を有する。しかし、Ｍｏを増加させると，加工性が著しく低下し，コストが高くなる。このため、Ｍｏの含有量の上限を３．００％以下とすることが好ましい。また、Ｍｏを含有させることにより、上記の特性を向上させるためには、Ｍｏを０．３０％以上含有させることが好ましい。Ｍｏの含有量は、望ましくは，下限を０．５０％、上限を２．５０％とするとよく，より望ましくは下限を０．９０％、上限を２．００％とするとよい。
【００７７】
Ｃｕは，一般に活性溶解速度を低下させるだけでなく，再不働態化を促進する効果を有するため、必要に応じて０．１０％以上添加するとよい。しかし、温水環境においては、Ｃｕは有効な腐食抑制効果を有さないと考えられるだけでなく、その腐食環境によってはＣｕが腐食を促進する場合もある。そのため、Ｃｕの上限を０．５０％以下とした。望ましくは，下限を０．１２％、上限を０．２０％とするとよい。さらに望ましくは、下限０．１３％、上限０．１８％にするとよい。
【００７８】
Ｎｉは，活性溶解速度を抑制させる効果を有し，また水素過電圧が小さいために再不働態化特性に優れるため、必要により添加することが可能である。上記の特性を向上させるためには、Ｎｉを０．０５％以上含有させることが好ましい。ただし、Ｎｉの過剰な添加は，加工性を低下させ，フェライト組織を不安定にする。またＮｉは原料価格が乱高下することがしばしばあり、極力少ないことが望ましい。そのためＮｉの含有量は、０．０５％〜２．００％とするとよい。より望ましくは下限を０．１０％、上限を１．５０％とするとよい。さらに望ましくは、下限０．２０％、上限１．２０％にするとよい。
【００７９】
Ｖは前述のＮｂとの複合添加による効果だけでなく、耐候性や耐すきま腐食性を改善する作用も有する。ただし、Ｖの過度の添加は加工性を低下させる上，耐食性向上効果も飽和する。これらの効果を得るため，その添加量は０．０５〜１．００％とすることが好ましい。より望ましくは下限を０．１０％、上限を０．７０％とするとよい。さらに望ましくは、下限を０．２０％、上限０．６０％にするとよい。
【００８０】
ＳｎおよびＳｂは、耐すきま腐食性を改善するだけでなく、腐食発生時の溶解速度抑制効果を有するため、この一種または二種を必要に応じて添加することができる。ただし、過度の添加は加工性を低下させる上，耐食性向上効果も飽和する。これらの効果を得るため，その含有量は各々０．０５〜１．００％とすることが好ましい。より望ましくは下限を０．０８％、上限を０．７０％とするとよい。さらに望ましくは、下限を０．１０％、上限０．５０％にするとよい。
【００８１】
Ｚｒは、Ｖと同様に耐すきま腐食性を改善するだけでなく、Ｃ，Ｎの安定化元素としての効果も有するため、必要に応じて添加される。ただし、Ｚｒの過度の添加は加工性を低下させる上，耐食性向上効果も飽和するため，Ｚｒを含有する場合の含有量の上限を０．２０％以下とすることが好ましい。また、Ｚｒを含有させることにより、上記の特性を向上させるためには、Ｚｒは０．０３％以上含有させることが好ましい。より望ましくは下限を０．０５％、上限を０．１０％とするとよい。さらに望ましくは、下限を０．０６％、上限０．０９％にするとよい。
【００８２】
Ｂは二次加工脆性改善に有効な粒界強化元素であるため、必要に応じて添加される。ただし過度の添加はフェライトを固溶強化して延性低下の原因になる。これらの効果を得るため、Ｂを添加する場合は下限を０．０００１％以下，上限を０．００５０％以下とすることが好ましい。さらに望ましくは、下限を０．０００２％、上限を０．００２０％とするとよい。さらに望ましくは、下限を０．０００３％、上限０．００１０％にするとよい。
【００８３】
なお、本発明の技術的特徴は、用いるフェライト系ステンレス鋼の成分組成、及び溶接部の構造にある。そのため、本明細書では貯湯缶体を例に挙げたが、これに限定されるものではなく、ＴＩＧ溶接が施されるフェライト系ステンレス鋼全般に適用されるものである。また、被溶接材の板厚ｔも、特に限定されるものではなく、実用的な範囲である０．１~１０mmであれば問題はない。一般的に用いられている薄板材料０．４〜３ｍｍの範囲内で適宜決めることもできる。
【実施例】
【００８４】
ＴＩＧ溶接すきま部の耐食性を評価するために、図２に示したすきま構造を有したＴＩＧ溶接試験材を用いてその耐食性を評価した。【００８５】
供試材は、表１に示す化学成分（組成）を有するフェライト系ステンレス鋼からなる試験片を用い、前述の［供試材の製造］に示す方法で板厚０．８ｍｍの板を製造し、これを二枚組合せ、すきま角度が１５゜となるようなＴＩＧ溶接試験片を作製した。溶接条件は、Ａｒガスシールドは反トーチ側（溶接すきま部と裏面溶接部）のみ実施しない条件とした。溶接電流値は溶接部の裏ビード幅を制御する目的で５０Ａから１２０Ａの間で変化させた。【００８６】
耐食性評価方法は、前述の［耐食性評価試験（その２）］に示す方法にて評価した。すなわち試験液は、６００ｐｐｍＣｌ-、２ｐｐｍＣｕ2+と、６００ｐｐｍＣｌ-、２０ｐｐｍＣｕ2+との２組成とし、８０℃、酸素吹き込みで２週間連続浸漬とした。上述したように、２ｐｐｍＣｕ2+は一般的な温水環境を模擬しており、２０ｐｐｍＣｕ2+は厳しい環境を模擬したものである。すきま腐食深さは、焦点深度法をもちいて測定した。なおすきま構造材は、溶接金属部を削り込み、すきま部を開放することですきま内の腐食を測定した。【００８７】
溶接金属部の露出程度は、溶接金属部断面を樹脂埋め込みし、その組織を観察することで評価した。具体的には図２に示すような断面組織を観察し、被溶接材の板厚ｔと裏ビード幅Ｗｂを測定し、（２式）：Ｗｂ／２ｔで評価した。【００８８】
【表１−１】
2012133681.tif 000005
【表１−２】
2012133681.tif 000006
【表１−３】
2012133681.tif 000007
【表１−４】
2012133681.tif 000008
【表１−５】
2012133681.tif 000009
【表１−６】
2012133681.tif 000010
【００８９】
この試験後の評価結果を表１に示す。これよりＳｉ＋２．５Ａｌ＋３Ｔｉの値が１．５０以下の条件では、２ｐｐｍＣｕ2+の条件では裏面溶接部の腐食深さが基準とした２０μｍ以下、溶接すきま部のすきま腐食深さが５０μｍ以下となった。また前記に加えＷｂ／２ｔが１．５０以下の条件では、厳しい腐食条件とした２０ｐｐｍのＣｕ2+条件においても、裏面溶接部の腐食深さが２０μｍ以下、溶接すきま部のすきま腐食深さが５０μｍ以下となった。【００９０】
さらに前記（１）（２）を満たし、Ｎｂ×Ｖが０．０１以上の条件では、溶接部の強度も規定値以上を示した。なお、Ｎｏ．２８は、Ｎｂ×Ｖが０．０１以上の条件を満たしてないが、Ｃ，Ｎが高いため、溶接金属部にマルテンサイト組織が析出したために硬度が高くなった。ただしこの組織は、当該環境においては十分な耐食性を示さないため、Ｓｉ＋２．５Ａｌ＋３Ｔｉの値が１．５０以下の条件を満たしていても腐食量は多い結果となった。【００９１】
一方、Ｓｉ＋２．５Ａｌ＋３Ｔｉの値が１．５０を超えているか、または１．５０以下の条件を満たしていてもＣｒやＭｏ等の成分が本発明範囲外の条件では、溶接すきま部のすきま腐食深さが５０μｍを超える結果となった。より厳しい腐食環境である２０ｐｐｍＣｕ2+条件でのすきま腐食では、Ｗｂ／２ｔが１．５０以下の条件を満たさない条件では、すきま腐食深さは５０μｍを超える結果となった。【００９２】
以上の結果から、本発明の成分範囲を満たし、かつＳｉ＋２．５Ａｌ＋３Ｔｉが規定値内の条件では、Ａｒガスシールドを省略しても溶接部耐食性の向上が可能となった。さらに溶接裏面のビード幅比Ｗｂ／２ｔの値を規定値内とすることで、厳しい腐食環境における溶接部耐食性の向上も可能となる。あわせてＮｂ×Ｖを既定値以上とすることで、溶接金属部の強度向上が得られた。
【産業上の利用可能性】
【００９３】
本発明のフェライト系ステンレス鋼は、前述の貯湯缶体に加え水やお湯をためる各種貯水・貯湯タンクのように、ＴＩＧ溶接部を有する構造体において、優れた溶接部耐食性を必要とする部材に好適に用いることができる。さらに溶接継ぎ手構造ですきまを有する場合などの、より厳しい腐食環境が想定される場合においても、最適の材料を提供することが可能となる。【００９４】
同様にすきま構造を有し、溶接部強度が必要であるＴＩＧ溶接構造体であれば、同様の特性を示すことが可能であり、例えば家電製品、浴槽、厨房機器、潜熱回収型ガス給湯器のドレン水回収器とその熱交換器、各種溶接パイプなどの一般的な用途部材にも好適である。
【符号の説明】
【００９５】
１    鋼板
２    鋼板
３    溶接金属部
４    裏面溶接部
５    溶接すきま部
６    反トーチ側
７    トーチ側
８    裏ビード部
【図１】
2012133681.tif 000011
【図２】
2012133681.tif 000012
【図３】
2012133681.tif 000013
【図４】
2012133681.tif 000014
【図５】
2012133681.tif 000015
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
成分が質量％で，
Ｃ：０．００２〜０．０２０％，
Ｓｉ：０．０５〜０．３０％，
Ｍｎ：０．０１〜０．５０％，
Ｃｒ：２０．３〜２５．０％，
Ｍｏ：０．９０〜３．００％、
Ａｌ：０．００５〜０．１５０％，
Ｔｉ：０．０５〜０．３０％，
Ｎｂ：０．１０〜０．５０％，
Ｎ：０．００２〜０．０２５％，
Ｐ：０．０３５％以下，
Ｓ：０．０１００％以下，
Ｖ：０．０５〜１．００％
を含有し，残部がＦｅおよび不可避的不純物からなり、
かつＳｉ、Ａｌ、Ｔｉの含有量が１式を満足することを特徴とするフェライト系ステンレス鋼。
Ｓｉ＋２．５Ａｌ＋３Ｔｉ≦０．８５    …（１式）
但し、式中の元素記号は、当該元素の含有質量％を意味する。
【請求項２】
更に、成分が質量％で、
Ｃｕ：０．１０〜０．２０％、
Ｎｉ：０．０５〜２．００％、
Ｓｎ：０．０５〜１．００％、
Ｓｂ：０．０５〜１．００％
Ｚｒ：０．０３〜０．２０％、
Ｂ：０．０００１〜０．００５０％
の１種又は２種以上を含有することを特徴とする請求項１に記載のフェライト系ステンレス鋼。
【請求項３】
前記フェライト系ステンレス鋼の成分におけるＮｂとＶが３式を満たすことを特徴とする請求項１または２に記載のフェライト系ステンレス鋼。
Ｎｂ×Ｖ≧０．０１      …（３式）
但し、３式の元素記号は、当該元素の含有質量％を意味する。
【請求項４】
フェライト系ステンレス鋼板どうしを、反トーチ側のガスシールドを省略してＴＩＧ溶接した溶接構造物において、
前記フェライト系ステンレス鋼板の成分が、質量％で，
Ｃ：０．００２〜０．０２０％，
Ｓｉ：０．０５〜０．３０％，
Ｍｎ：０．０１〜０．５０％，
Ｃｒ：１６．０〜２５．０％，
Ｍｏ：０．３０〜３．００％、
Ａｌ：０．００５〜０．１５０％，
Ｔｉ：０．０５〜０．３０％，
Ｎｂ：０．１０〜０．５０％、
Ｎ：０．００２〜０．０２５％，
Ｐ：０．０３５％以下，
Ｓ：０．０１００％以下，
Ｖ：０．０５〜１．００％
を含有し，残部がＦｅおよび不可避的不純物からなり、
かつＳｉ、Ａｌ、Ｔｉの含有量が１式を満足し、
前記ＴＩＧ溶接した部分の前記フェライト系ステンレス鋼板の裏面に露出した溶接金属のビード幅Ｗｂと前記フェライト系ステンレス鋼板の板厚ｔが、２式を満たすことを特徴とするフェライト系ステンレス鋼の溶接構造物。
Ｓｉ＋２．５Ａｌ＋３Ｔｉ≦１．５０    …（１式）
０＜Ｗｂ／２ｔ≦１．５０      …（２式）
但し、１式中の元素記号は、当該元素の含有質量％を意味する。
【請求項５】
前記フェライト系ステンレス鋼板の成分が
更に、質量％で、
Ｃｕ：０．１０〜０．５０％，
Ｎｉ：０．０５〜２．００％，
Ｓｎ：０．０５〜１．００％，
Ｓｂ：０．０５〜１．００％，
Ｚｒ：０．０３〜０．２０％，
Ｂ：０．０００１〜０．００５０％
の１種又は２種以上を含有することを特徴とする請求項４に記載のフェライト系ステンレス鋼の溶接構造物。
【請求項６】
前記フェライト系ステンレス鋼板の成分におけるＮｂとＶが３式を満たすことを特徴とする請求項４または５に記載のフェライト系ステンレス鋼の溶接構造物。
Ｎｂ×Ｖ≧０．０１      …（３式）
但し、３式の元素記号は、当該元素の含有質量％を意味する。
【手続補正２】
【補正対象書類名】明細書
【補正対象項目名】０００５
【補正方法】変更
【補正の内容】
【０００５】
は（１式）を満たすだけではすきま腐食を生じてしまう場合がある。この条件下ですきま腐食を抑制するには、溶接金属部を裏面に露出した部分、いわゆる裏面に露出したビード（裏ビード）の幅Ｗｂの１／２と板厚ｔとの比が１．５以下（即ち裏面に露出したビード幅が板厚ｔの３倍以下）に狭くすることが重要であることを知見した。この理由は次のように考えられる。つまり、裏ビードを狭くすることにより溶接の入熱量を低減することができる。これにより、すきま内の酸化を抑制することができ、シールドガスを省略しても腐食感受性の高い部分をなくすことができるか、もしくは、腐食感受性の高い部分をすきま内の腐食しにくい部分の内側にすることができるからである。
［数１］
2012133681.tif 000016
［００１８］
（３）さらに、当該構造において、より耐久性の高い溶接構造部を要求される場合には、溶接部強度向上のため、下記（３式）に従うＮｂ，Ｖの添加が有効であることを見出した。
（Ｎｂ×Ｖ）≧０．０１      …（３式）
但し、式中の元素記号は、当該元素の含有質量％を意味する。
本発明はこれら知見に基づき成されたものである。本発明の要旨は以下のとおりである。
［００１９］
（１）
成分が質量％で，
Ｃ：０．００２〜０．０２０％，
Ｓｉ：０．０５〜０．３０％，
Ｍｎ：０．０１〜０．５０％，
Ｃｒ：２０．３〜２５．０％，
Ｍｏ：０．９０〜３．００％、
【手続補正３】
【補正対象書類名】明細書
【補正対象項目名】０００６
【補正方法】変更
【補正の内容】
【０００６】
Ａｌ：０．００５〜０．１５０％，
Ｔｉ：０．０５〜０．３０％，
Ｎｂ：０．１０〜０．５０％，
Ｎ：０．００２〜０．０２５％，
Ｐ：０．０３５％以下，
Ｓ：０．０１００％以下，
Ｖ：０．０５〜１．００％
を含有し，残部がＦｅおよび不可避的不純物からなり、
かつＳｉ、Ａｌ、Ｔｉの含有量が１式を満足することを特徴とするフェライト系ステンレス鋼。
Ｓｉ＋２．５Ａｌ＋３Ｔｉ≦０．８５    …（１式）
但し、式中の元素記号は、当該元素の含有質量％を意味する。
（２）
更に、成分が質量％で、
Ｃｕ：０．１０〜０．２０％、
Ｎｉ：０．０５〜２．００％、
Ｓｎ：０．０５〜１．００％、
Ｓｂ：０．０５〜１．００％
Ｚｒ：０．０３〜０．２０％、
Ｂ：０．０００１〜０．００５０％
の１種又は２種以上を含有することを特徴とする（１）に記載のフェライト系ステンレス鋼。
（３）
前記フェライト系ステンレス鋼の成分におけるＮｂとＶが３式を満たすことを特徴とする（１）または（２）に記載のフェライト系ステンレス鋼。
Ｎｂ×Ｖ≧０．０１      …（３式）
但し、３式の元素記号は、当該元素の含有質量％を意味する。
（４）
【手続補正４】
【補正対象書類名】明細書
【補正対象項目名】０００７
【補正方法】変更
【補正の内容】
【０００７】
フェライト系ステンレス鋼板どうしを、反トーチ側のガスシールドを省略してＴＩＧ溶接した溶接構造物において、
前記フェライト系ステンレス鋼板の成分が、質量％で，
Ｃ：０．００２〜０．０２０％，
Ｓｉ：０．０５〜０．３０％，
Ｍｎ：０．０１〜０．５０％，
Ｃｒ：１６．０〜２５．０％，
Ｍｏ：０．３０〜３．００％、
Ａｌ：０．００５〜０．１５０％，
Ｔｉ：０．０５〜０．３０％，
Ｎｂ：０．１０〜０．５０％
Ｎ：０．００２〜０．０２５％
Ｐ：０．０３５％以下，
Ｓ：０．０１００％以下，
Ｖ：０．０５〜１．００％
を含有し，残部がＦｅおよび不可避的不純物からなり、
かつＳｉ、Ａｌ、Ｔｉの含有量が１式を満足し、
前記ＴＩＧ溶接した部分の前記フェライト系ステンレス鋼板の裏面に露出した溶接金属のビード幅Ｗｂと前記フェライト系ステンレス鋼板の板厚ｔが、２式を満たすことを特徴とするフェライト系ステンレス鋼の溶接構造物。
Ｓｉ＋２．５Ａｌ＋３Ｔｉ≦１．５０    …（１式）
［数２］
2012133681.tif 000017
但し、１式中の元素記号は、当該元素の含有質量％を意味する。
（５）
前記フェライト系ステンレス鋼板の成分が
更に、質量％で、
【手続補正５】
【補正対象書類名】明細書
【補正対象項目名】０００８
【補正方法】変更
【補正の内容】
【０００８】
Ｃｕ：０．１０〜０．５０％、
Ｎｉ：０．０５〜２．００％、
Ｓｎ：０．０５〜１．００％、
Ｓｂ：０．０５〜１．００％
Ｚｒ：０．０３〜０．２０％、
Ｂ：０．０００１〜０．００５０％
の１種又は２種以上を含有することを特徴とする（４）に記載のフェライト系ステンレス鋼の溶接構造物。
（６）
前記フェライト系ステンレス鋼板の成分におけるＮｂとＶが３式を満たすことを特徴とする（４）または（５）に記載のフェライト系ステンレス鋼の溶接構造物。
Ｎｂ×Ｖ≧０．０１      …（３式）
但し、３式の元素記号は、当該元素の含有質量％を意味する。
発明の効果
［００２０］
本発明によれば、Ａｒガスシールドを省略しても溶接部の耐食性にすぐれるフェライト系ステンレス鋼を提供できる。また溶接部の耐すきま腐食性と強度に優れる溶接構造物を提供できる。
図面の簡単な説明
［００２１］
［図１］一般的な腐食環境における（１式）左辺とＡｒガスシールドを省略した場合のすきま腐食深さとの関係を示す図である。
［図２］図２（ａ）は、本発明で用いたＴＩＧ溶接すきま構造の概略図である。図２（ｂ）は、図２（ａ）の溶接部分の拡大図である。本願において単に図２と称している場合は図２（ａ）と図２（ｂ）の両方を示すこととする。
［図３］厳しい腐食環境における（２式）とＡｒガスシールドを省略した場合のすきま腐食深さとの関係を示す図である。
［図４］（３式）と溶接部硬度の関係を示す図である。
［図５］本発明の実施態様の一例を示す図である。図５（ａ）は重ね隅肉ＴＩＧ
【手続補正６】
【補正対象書類名】明細書
【補正対象項目名】００２７
【補正方法】変更
【補正の内容】
【００２７】
［表１−４］
2012133681.tif 000018
【手続補正７】
【補正対象書類名】明細書
【補正対象項目名】００２８
【補正方法】変更
【補正の内容】
【００２８】
［表１−５］
2012133681.tif 000019
【手続補正８】
【補正対象書類名】明細書
【補正対象項目名】００２９
【補正方法】変更
【補正の内容】
【００２９】
［表１−６］
2012133681.tif 000020
［００８９］
この試験後の評価結果を表１に示す。これよりＳｉ＋２．５Ａｌ＋３Ｔｉの値が１．５０以下の条件では、２ｐｐｍＣｕ２＋の条件では裏面溶接部の腐食深さが基準とした２０μｍ以下、溶接すきま部のすきま腐食深さが５０μｍ
【国際調査報告】
2012133681.tif 000021
2012133681.tif 000022
2012133681.tif 000023
2012133681.tif 000024